(57)【特許請求の範囲】
【請求項１】
消耗若しくは汚染劣化した石英ガラス部材を受入検査し、該石英ガラス部材に蛍光作用を奏する所定波長の紫外線を照射し、該石英ガラス部材とデポとの蛍光色の差により汚染劣化状況を検査後、ドライアイスブラスト洗浄または高温加熱洗浄し、該高温加熱洗浄によってデポを昇華または灰化し、洗浄後、石英ガラス部材を消耗若しくは汚染劣化状況に応じて火炎処理加工し、消耗若しくは汚染劣化部を修復して再生する石英ガラス部材の再生方法において、前記汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱することを特徴とする石英ガラス部材の再生方法。
【請求項２】
前記石英ガラス部材の受入検査時にソラリゼ−ションによる着色の有無を検査し、前記着色を有する石英ガラス部材を前記高温加熱洗浄して前記着色を除去する請求項１記載の石英ガラス部材の再生方法。
【請求項３】
表面にデポが残留し、かつソラリゼ−ションによる着色が存在する石英ガラス部材を７００以上で、歪点以下の１０５０℃を上限に加熱し、デポとソラリゼ−ションによる着色を除去する請求項２記載の石英ガラス部材の再生方法。
【請求項４】
前記石英ガラス部材は、半導体または液晶のデバイスを製造するプラズマ処理装置内部の構成部品である請求項１記載の石英ガラス部材の再生方法。
【請求項５】
消耗若しくは汚染劣化した石英ガラス部材を受入検査し、該石英ガラス部材に蛍光作用を奏する所定波長の紫外線を照射し、該石英ガラス部材とデポとの蛍光色の差により汚染劣化状況を検査後、ドライアイスブラスト洗浄または高温加熱洗浄し、該高温加熱洗浄によってデポを昇華または灰化し、洗浄後、石英ガラス部材を消耗若しくは汚染劣化状況に応じて火炎処理加工し、該火炎処理加工を消耗劣化部と非消耗劣化部とを分離しまたは分離しないで実行し、分離する場合は消耗若しくは汚染劣化部を同質の新規材料と交換して非消耗劣化部に溶着し、分離しない場合は消耗若しくは汚染劣化部に同質材を溶融して肉盛し、消耗若しくは汚染劣化部を修復して再生する石英ガラス部材の再生方法において、前記汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱する一方、前記高温加熱洗浄後の消耗劣化部の消耗劣化状況に応じて、前記分離した非消耗劣化部と前記新規材料とを複数に分割し、その各一対の分割片を溶着して接合後、複数の接合片を溶着して接合し、または前記分離しない消耗劣化部と非消耗劣化部とを並存させて複数に分割し、その消耗劣化部を肉盛して修復後、複数の分割片を溶着して接合することを特徴とする石英ガラス部材の再生方法。
【請求項６】
前記石英ガラス部材をリング状または円板状、若しくは片面に大径の凹孔状の座ぐりを形成した座ぐり型に形成し、その一側面に消耗劣化部と非消耗劣化部とを同心円状に形成可能にする請求項５記載の石英ガラス部材の再生方法。
【請求項７】
前記分離するリング状または円板状の非消耗劣化部と、前記分離しないリング状または円板状の石英ガラス部材を複数に分割する請求項６記載の石英ガラス部材の再生方法。
【請求項８】
前記新規材料を、消耗劣化部と同質の材料で、その端材若しくはそれらの分割片で作製する請求項５記載の石英ガラス部材の再生方法。
【請求項９】
前記新規材料をリング状若しくは円板状の端材、またはそれらの分割片で構成し、該新規材料を非消耗劣化部の分割片と同数作製する請求項８記載の石英ガラス部材の再生方法
【請求項１０】
前記非消耗劣化部と新規材料を溶着した複数の接合片をリング状に配置し、それらの接合部を溶着して修復し再生する請求項９記載の石英ガラス部材の再生方法。
【請求項１１】
前記非消耗劣化部と分離しない消耗劣化部に肉盛りした複数の分割片をリング状に配置し、それらの接合部を溶着して修復し再生する請求項５記載の石英ガラス部材の再生方法
【請求項１２】
前記非消耗劣化部と新規材料の複数の分割片の接合部と、消耗劣化部と非消耗劣化部とが並存する複数の分割片の接合部を断面Ｖ字形状に面取り加工し、該面取り加工部を接合して形成するＶ字溝状部に石英を溶融して溶着する請求項５または９記載の石英ガラス部材の再生方法。
【請求項１３】
前記石英ガラス部材は、半導体または液晶のデバイスを製造するプラズマ処理装置内部の構成部品である請求項５記載の石英ガラス部材の再生方法。
【発明の詳細な説明】
【技術分野】
【０００１】
本発明は、例えば半導体製造工程に使用されて消耗劣化した石英ガラス部材に対し、洗浄前に付着物や副生成膜（以下、これらをデポ（ｄｅｐｏｓｉｔ）と呼ぶ）や、消耗・劣化状態を精密にチェックして汚染状態に応じた洗浄方法を決定し、母材へのダメ−ジを極力抑えて洗浄した後、デポの残留を精密にチェックして再生加工前の石英ガラス部材を厳選し、合理的な再生を行なうとともに、脆性材料である石英ガラス部材の機械的強度を強化し、再生加工における火炎処理の熱応力と歪による破損を防止するとともに、石英ガラス部材の歩留まりの向上と有効利用を図って生産性を向上し、品質の安定化と再生の合理化を図れる、石英ガラス部材の再生方法に関する。
【背景技術】
【０００２】
半導体や液晶のデバイスを製造するプラズマ処理装置の内部構成部品のうち、石英ガラス部材の表面はフッ素や塩素を含むプラズマ環境下での連続使用によって消耗・劣化し、所定量消耗したところで廃棄処分されていたが、石英ガラス部材は非常に高価なため、その改善が望まれていた。
【０００３】
このような要請に応ずるものとして、消耗・劣化した部位を除去して再生する石英ガラス部材の再生方法が種々提案されている。
例えば再生する石英ガラス部材表面のフッ素を含む有機物等からなるデポを希フッ酸等の薬液を用いて、または研削して除去し、プラズマ環境に曝されて消耗・劣化した反応面と反対面を、酸素水素バ−ナを用いて石英棒を溶融して肉盛りし、この肉盛側と反対側の反対面を研削して所定の厚さに整えた後、洗浄し、精密に機械加工する再生方法が提案されている（例えば、特許文献１参照）。
【０００４】
また、他の再生方法として、反応面と反対側に凹状部を形成した再生石英ガラス部材を外周部で切断し、リング状外周部とエッチング部分を有する板状部とを切り離し、該板状部を廃棄するとともに、該板状部と同形の新規の板状部を製作し、この新規の板状部をリング状外周部に溶着して再生する方法が提案されている（例えば、特許文献２参照）。
【０００５】
更に、他の再生方法として、反応面と反対側に凹状部を形成した再生石英ガラス部材において、板状部のエッチング部分を含む汚染層を研削して除去し、その研削面を鏡面研削するとともに、該板状部と同形の新規の板部材を製作し、その片面を鏡面研削し、この新規の板部材の鏡面を、型部材上に取付けた石英ガラス部材の鏡面部に重合し、かつ板部材上に重りを載せて密着し、これらの石英ガラス部材と板部材等を真空炉の加熱室に搬入し、該加熱室を加熱して石英ガラス部材と板部材を溶着し、再生する方法が提案されている（例えば、特許文献３参照）。
【０００６】
しかし、前記従来の再生方法は、再生石英ガラス部材のデポを希フッ酸等の薬液を用いて、または研削して除去し、それらの残留分を再度希フッ酸等の薬液で洗浄後に火炎処理等で加工処理しているため、洗浄による母材表面のダメ−ジが大きく、特に本来再生しなくても良い部位の形状寸法や表面状態が大きく変化するとともに、母材表面のマイクロクラック中に残留している微小な堆積物が完全に除去されているか否かの確認が困難になって、加工処理前の石英ガラス部材の品質に一様性を得られないという問題があった。
【０００７】
また、前述の再生方法における加工処理は、反応面と反対側の面一帯を肉盛りするため、熱応力とその歪が広域に発生して割れ易い等の問題があった。
更に、凹状部を形成した石英ガラス部材の再生では、汚染部を除去した既存部材の接合部全域に、わざわざ新規部品を作製して溶着しているため、石英ガラス部材の歩留まりや利用効率が低い上に、熱応力とその歪が広域に発生して割れ易く、火炎処理が難しい上に生産性が低い等の問題があった。
【先行技術文献】
【特許文献】
【０００８】
【特許文献１】特許第４１３９１８４号公報
【特許文献２】特開２００５−６７９９７号公報
【特許文献３】特開２００６−２３２６２４号公報
【発明の概要】
【発明が解決しようとする課題】
【０００９】
本発明はこのような問題を解決し、例えば半導体製造工程に使用されて消耗劣化した石英ガラス部材に対し、洗浄前にデポや、消耗・劣化状態を精密にチェックして汚染状態に応じた洗浄方法を決定し、母材へのダメ−ジを極力抑えて洗浄した後、デポの残留を精密にチェックして再生加工前の石英ガラス部材を厳選し、合理的な再生を行なうとともに、脆性材料である石英ガラス部材の機械的強度を強化し、再生加工における火炎処理の熱応力と歪による破損を防止するとともに、石英ガラス部材の歩留まりの向上と有効利用を図って生産性を向上し、品質の安定化と再生の合理化を図れる、石英ガラス部材の再生方法を提供することを目的とする。
【課題を解決するための手段】
【００１０】
請求項１の発明は、消耗若しくは汚染劣化した石英ガラス部材を受入検査し、該石英ガラス部材に蛍光作用を奏する所定波長の紫外線を照射し、該石英ガラス部材とデポとの蛍光色の差により汚染劣化状況を検査後、ドライアイスブラスト洗浄または高温加熱洗浄し、該高温加熱洗浄によってデポを昇華または灰化し、洗浄後、石英ガラス部材を消耗若しくは汚染劣化状況に応じて火炎処理加工し、消耗若しくは汚染劣化部を修復して再生する石英ガラス部材の再生方法において、前記汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱し、洗浄の合理化と確実化を図るとともに、洗浄時における母材の熱変形を抑え、母材のダメ−ジを極力抑えてデポを精密に除去するようにしている。
【００１１】
請求項２の発明は、石英ガラス部材の受入検査時にソラリゼ−ションによる着色の有無を検査し、前記着色を有する石英ガラス部材を高温加熱洗浄して前記着色を除去し、石英ガラス部材の体裁を回復するようにしている。
請求項３の発明は、表面にデポが残留し、かつソラリゼ−ションによる着色が存在する石英ガラス部材を７００℃以上で、歪点以下の１０５０℃を上限に加熱し、デポとソラリゼ−ションによる着色を除去し、これらを同時かつ合理的に除去するとともに、その際の前記加熱温度を合理的に設定して、母材の熱変形を抑え、母材のダメ−ジを抑えるようにしている。
【００１２】
請求項４の発明は、石英ガラス部材は、半導体または液晶のデバイスを製造するプラズマ処理装置内部の構成部品であり、高価な脆性材料である石英ガラス部材の洗浄と再生加工に好適にしている。
【００１３】
請求項５の発明は、消耗若しくは汚染劣化した石英ガラス部材を受入検査し、該石英ガラス部材に蛍光作用を奏する所定波長の紫外線を照射し、該石英ガラス部材とデポとの蛍光色の差により汚染劣化状況を検査後、ドライアイスブラスト洗浄または高温加熱洗浄し、該高温加熱洗浄によってデポを昇華または灰化し、洗浄後、石英ガラス部材を消耗若しくは汚染劣化状況に応じて火炎処理加工し、該火炎処理加工を消耗劣化部と非消耗劣化部とを分離しまたは分離しないで実行し、分離する場合は消耗若しくは汚染劣化部を同質の新規材料と交換して非消耗劣化部に溶着し、分離しない場合は消耗若しくは汚染劣化部に同質材を溶融して肉盛し、消耗若しくは汚染劣化部を修復して再生する石英ガラス部材の再生方法において、前記汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱する一方、前記高温加熱洗浄後の消耗劣化部の消耗劣化状況に応じて、前記分離した非消耗劣化部と前記新規材料とを複数に分割し、その各一対の分割片を溶着して接合後、複数の接合片を溶着して接合し、または前記分離しない消耗劣化部と非消耗劣化部とを並存させて複数に分割し、その消耗劣化部を肉盛して修復後、複数の分割片を溶着して接合し、洗浄の合理化と確実化を図るとともに、洗浄時における母材の熱変形を抑え、母材のダメ−ジを極力抑えてデポを精密に除去する一方、消耗劣化部の消耗ないし汚染劣化状況に応じて合理的に火炎処理加工し、熱応力とその歪の集中を抑制し、溶着時におけるクラックや割れを防止するとともに合理的に肉盛りして、内部応力や歪の成長を抑制して割れの発生を防止し、機械的強度を強化するとともに、再生ないし火炎処理の容易化と生産性の向上を図るようにしている。
【００１４】
すなわち、前記洗浄後、火炎処理加工可能な石英ガラス部材に対し、消耗劣化部の消耗劣化状況に応じて消耗劣化部と非消耗劣化部とを分離し、または分離しない火炎処理加工を選択し、前記分離した場合は、非消耗劣化部と前記新規材料とを複数に分割し、その各一対の分割片を溶着して接合後、複数の接合片を溶着して接合し、例えば非分割の非消耗劣化部分と、非分割の新規材料とを火炎処理して溶着する方法に比べ、非消耗劣化部分と新規材料における熱応力とその歪を低減し、溶着時または再生品の使用時におけるクラックや割れを防止して、再生ないし火炎処理の容易化と生産性の向上を図るとともに、非消耗劣化部分と新規材料とを分割して溶着し、残留する微小な内部応力や歪を分散し、内部応力や歪の成長を抑制して割れの発生を防止し機械的強度を強化して、脆性材料である石英材料の再生加工に好適にしている。
【００１５】
また、前記分離しない場合は、消耗劣化部と非消耗劣化部とを並存させて複数に分割し、その消耗劣化部を肉盛して修復後、複数の分割片を溶着して接合し、分離作業や新規材料の作製とその交換作業の煩雑を解消し、これを容易かつ合理的に行ない生産性の向上を図るとともに、前記肉盛りを石英ガラス部材の一側面全域に肉盛りする方法に比べ、各分割片を肉盛りすることによって、熱応力とその歪の集中を抑制し、溶着時におけるクラックや割れを防止するとともに合理的に肉盛りして、再生ないし火炎処理の容易化と生産性の向上を図るようにしている。
更に、消耗劣化部と非消耗劣化部とを分離かつ分割しない場合は、消耗劣化部を肉盛して修復し、消耗若しくは汚染劣化部を修復して再生し、石英ガラス部材を分離かつ分割することなく速やかに肉盛りして、容易かつ合理的に再生して生産性の向上を図ようにしている。
【００１６】
請求項６の発明は、石英ガラス部材をリング状または円板状、若しくは片面に大径の凹孔状の座ぐりを形成した座ぐり型に形成し、その一側面に消耗劣化部と非消耗劣化部とを同心円状に形成可能にし、多様な形状の石英ガラス部材に対応可能にしている。
請求項７の発明は、分離するリング状または円板状の非消耗劣化部と、前記分離しないリング状または円板状の石英ガラス部材を複数に分割し、非消耗劣化部の分割片と新規材料の分割片との接合ないし溶着を可能にし、また石英ガラス部材の分割片の消耗劣化部に対する肉盛りを可能にしている。
請求項８の発明は、新規材料を、消耗劣化部と同質の材料で、その端材若しくはそれらの分割片で作製し、端材の有効利用を図り、再生の合理化と再生コストの低減を図るようにしている。
【００１７】
請求項９の発明は、新規材料を石英ガラスのリング状若しくは円板状の端材、またはそれらの分割片で構成し、該新規材料を非消耗劣化部の分割片と同数作製し、新規材料を石英ガラスの形状に応じて所定数作製して、再生作業の円滑化を図るようにしている。
請求項１０の発明は、非消耗劣化部と新規材料を溶着した複数の接合片をリング状に配置し、それらの接合部を溶着して修復し再生して、各接合片に残留する内部応力や歪を分散させ、それらの成長を抑制して割れの発生を防止し、その機械的強度を強化し得るようにしている。
【００１８】
請求項１１の発明は、非消耗劣化部と分離しない消耗劣化部に肉盛りした複数の分割片をリング状に配置し、それらの接合部を溶着して修復し再生し、分離作業や新規材料の作製とその交換作業の煩雑を解消し、これを容易かつ合理的に行なえ生産性の向上を図れるとともに、前記肉盛りを石英ガラス部材の一側面全域に肉盛りする方法に比べ、各分割片を肉盛りすることによって、熱応力とその歪の集中を抑制し、溶着時におけるクラックや割れを防止して合理的に肉盛りし得、再生ないし火炎処理の容易化と生産性の向上を図るようにしている。
請求項１２の発明は、非消耗劣化部と新規材料の複数の分割片の接合部と、消耗劣化部と非消耗劣化部とが並存する複数の分割片の接合部を断面Ｖ字形状に面取り加工し、該面取り加工部を接合して形成するＶ字溝状部に石英を溶融して溶着し、各分割片の接合部の強度を強化するようにしている。                                                    請求項１３の発明は、石英ガラス部材は、半導体または液晶のデバイスを製造するプラズマ処理装置内部の構成部品であり、高価な脆性材料である石英ガラス部材の洗浄と再生加工に好適にしている。
【発明の効果】
【００１９】
請求項１の発明は、汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱するから、洗浄の合理化と確実化を図るとともに、洗浄時における母材の熱変形を抑え、母材のダメ−ジを極力抑えてデポを精密に除去することができる。
【００２０】
請求項２の発明は、石英ガラス部材の受入検査時にソラリゼ−ションによる着色の有無を検査し、前記着色を有する石英ガラス部材を高温加熱洗浄して前記着色を除去するから、石英ガラス部材の体裁を回復することができる。
請求項３の発明は、表面にデポが残留し、かつソラリゼ−ションによる着色が存在する石英ガラス部材を７００℃以上で、歪点以下の１０５０℃を上限に加熱し、デポとソラリゼ−ションによる着色を除去するから、これらを同時かつ合理的に除去することができ、かつその際の前記加熱温度を合理的に設定して、母材の熱変形を抑え母材のダメ−ジを抑えることができる。
【００２１】
請求項４の発明は、石英ガラス部材は、半導体または液晶のデバイスを製造するプラズマ処理装置内部の構成部品であるから、高価な脆性材料である石英ガラス部材の洗浄と再生加工に好適な効果がある。
【００２２】
請求項５の発明は、汚染劣化状況検査における石英ガラス部材の消耗若しくは汚染状況に応じて、消耗若しくは汚染劣化部の修復・再生を要する石英ガラス部材をドライアイスブラスト洗浄後に高温加熱洗浄し、消耗若しくは汚染劣化部の修復・再生を特に要しない石英ガラス部材は前記高温加熱洗浄を選択的に実行し、前記高温加熱洗浄は大気若しくは真空または不活性ガスの雰囲気下で、前記石英ガラス部材を歪点以下で１０５０℃を上限に加熱する一方、前記高温加熱洗浄後の消耗劣化部の消耗劣化状況に応じて、前記分離した非消耗劣化部と前記新規材料とを複数に分割し、その各一対の分割片を溶着して接合後、複数の接合片を溶着して接合し、または前記分離しない消耗劣化部と非消耗劣化部とを並存させて複数に分割し、その消耗劣化部を肉盛して修復後、複数の分割片を溶着して接合するから、洗浄の合理化と確実化を図るとともに、洗浄時における母材の熱変形を抑え、母材のダメ−ジを極力抑えてデポを精密に除去する一方、消耗劣化部の消耗ないし汚染劣化状況に応じて合理的に火炎処理加工し、熱応力とその歪の集中を抑制し、溶着時におけるクラックや割れを防止するとともに合理的に肉盛りして、内部応力や歪の成長を抑制して割れの発生を防止し、機械的強度を強化するとともに、再生ないし火炎処理の容易化と生産性の向上を図ることができる。
【００２３】
すなわち、前記洗浄後、火炎処理加工可能な石英ガラス部材に対し、消耗劣化部の消耗劣化状況に応じて消耗劣化部と非消耗劣化部とを分離し、または分離しない火炎処理加工を選択し、前記分離した場合は、非消耗劣化部と前記新規材料とを複数に分割し、その各一対の分割片を溶着して接合後、複数の接合片を溶着して接合し、例えば非分割の非消耗劣化部分と、非分割の新規材料とを火炎処理して溶着する方法に比べ、非消耗劣化部分と新規材料における熱応力とその歪を低減し、溶着時または再生品の使用時におけるクラックや割れを防止して、再生ないし火炎処理の容易化と生産性の向上を図るとともに、非消耗劣化部分と新規材料とを分割して溶着し、残留する微小な内部応力や歪を分散し、内部応力や歪の成長を抑制して割れの発生を防止し、機械的強度を強化し得て、脆性材料である石英材料の再生加工に好適な効果がある。
【００２４】
また、前記分離しない場合は、消耗劣化部と非消耗劣化部とを並存させて複数に分割し、その消耗劣化部を肉盛して修復後、複数の分割片を溶着して接合し、分離作業や新規材料の作製とその交換作業の煩雑を解消し、これを容易かつ合理的に行なえ生産性の向上を図れるとともに、前記肉盛りを石英ガラス部材の一側面全域に肉盛りする方法に比べ、各分割片を肉盛りすることによって、熱応力とその歪の集中を抑制し、溶着時におけるクラックや割れを防止するとともに合理的に肉盛りし得て、再生ないし火炎処理の容易化と生産性の向上を図ることができる。
【００２５】
請求項６の発明は、石英ガラス部材をリング状または円板状、若しくは片面に大径の凹孔状の座ぐりを形成した座ぐり型に形成し、その一側面に消耗劣化部と非消耗劣化部とを同心円状に形成可能にするから、多様な形状の石英ガラス部材に対応することができる。
請求項７の発明は、分離するリング状または円板状の非消耗劣化部と、前記分離しないリング状または円板状の石英ガラス部材を複数に分割するから、非消耗劣化部の分割片と新規材料の分割片との接合ないし溶着を可能にし、また石英ガラス部材の分割片の消耗劣化部に対する肉盛りを行なうことができる。
請求項８の発明は、新規材料を、消耗劣化部と同質の材料で、その端材若しくはそれらの分割片で作製するから、端材の有効利用を図り、再生の合理化と再生コストの低減を図ることができる。
請求項９の発明は、新規材料を石英ガラスのリング状若しくは円板状の端材、またはそれらの分割片で構成し、該新規材料を非消耗劣化部の分割片と同数作製するから、新規材料を石英ガラスの形状に応じて所定数作製して、再生作業の円滑化を図ることができる。
【００２６】
請求項１０の発明は、非消耗劣化部と新規材料を溶着した複数の接合片をリング状に配置し、それらの接合部を溶着して修復し再生するから、各接合片に残留する内部応力や歪を分散させ、それらの成長を抑制して割れの発生を防止し、その機械的強度を強化することができる。
請求項１１の発明は、非消耗劣化部と分離しない消耗劣化部に肉盛りした複数の分割片をリング状に配置し、それらの接合部を溶着して修復し再生するから、分離作業や新規材料の作製とその交換作業の煩雑を解消し、これを容易かつ合理的に行なえ生産性の向上を図れるとともに、前記肉盛りを石英ガラス部材の一側面全域に肉盛りする方法に比べ、各分割片を肉盛りすることによって、熱応力とその歪の集中を抑制し、溶着時におけるクラックや割れを防止して合理的に肉盛りし得、再生ないし火炎処理の容易化と生産性の向上を図ることができる。
請求項１２の発明は、非消耗劣化部と新規材料の複数の分割片の接合部と、消耗劣化部と非消耗劣化部とが並存する複数の分割片の接合部を断面Ｖ字形状に面取り加工し、該面取り加工部を接合して形成するＶ字溝状部に石英を溶融して溶着するから、各分割片の接合部の強度を強化することができる。
請求項１３の発明は、石英ガラス部材は、半導体または液晶のデバイスを製造するプラズマ処理装置内部の構成部品であるから、高価な脆性材料である石英ガラス部材の洗浄と再生加工に好適な効果がある。
【図面の簡単な説明】
【００２７】
【図１】（ａ）は本発明の第１の実施形態を適用した消耗劣化後の石英ガラス部材の平面図、（ｂ）は前記（ａ）のＡ−Ａ線に沿う断面図である。
【図２】前記第１の実施形態を示す再生工程図である。
【図３】前記第１の実施形態の概要を示す再生加工順序図で、同図（ａ）は再生加工前の汚染劣化した石英ガラス部材を示す斜視図、同図（ｂ）は前記石英ガラス部材の消耗部を切断後の非消耗部（外リング）を示す斜視図、同図（ｃ）は前記消耗部に代わる新規内リングを示す斜視図、同図（ｄ）は前記外リングの分割後の状況を示す斜視図、同図（ｅ）は前記新規内リングの分割後の状況を示す斜視図、同図（ｆ）は前記内外リングの分割ピ−スの面取り加工の状況を示す斜視図、（ｇ）は前記内外リングの１組の分割ピ−スを溶着した状況を示す斜視図、同図（ｈ）は前記内外リングの４組の分割ピ−スを溶着して再生原型リングを完成した状況を示す斜視図である。
【００２８】
【図４】図３（ｈ）のＢ−Ｂ線に沿う拡大断面図である。
【図５】図３（ｈ）のＣ−Ｃ線に沿う拡大断面図である。
【図６】図３（ｈ）のＤ−Ｄ線に沿う拡大断面図である。
【００２９】
【図７】本発明の第２の実施形態を示す再生工程図である。
【図８】前記第２の実施形態の概要を示す再生加工順序図で、同図（ａ）は再生加工前の汚染劣化した石英ガラス部材を示す斜視図、同図（ｂ）は前記石英ガラス部材を消耗部と非消耗部を並存させて切断した状況を示す斜視図、同図（ｃ）は分割片の面取り加工の状況を示す斜視図、同図（ｄ）は分割片の消耗部を肉盛りした状況を示す斜視図、同図（ｅ）は肉盛りした４組の分割片を溶着して再生原型リングを完成した状況を示す斜視図である。
【００３０】
【図９】図８（ｅ）のＥ−Ｅ線に沿う拡大断面図である。
【図１０】図８（ｅ）のＦ−Ｆ線に沿う拡大断面図である。
【図１１】図８（ｅ）のＧ−Ｇ線に沿う拡大断面図である。
【００３１】
【図１２】本発明の第３の実施形態を示す再生工程図である。
【図１３】前記第３の実施形態の概要を示す再生加工順序図で、同図（ａ）は再生加工前の汚染劣化した石英ガラス部材を示す斜視図、同図（ｂ）は前記石英ガラス部材の消耗劣化部の一部を肉盛りした状況を示す斜視図、同図（ｃ）は消耗劣化部の全域を肉盛りして再生原型リングを完成した状況を示す斜視図である。
【図１４】図１３（ｃ）のＨ−Ｈ線に沿う拡大断面図である。
【図１５】図１３（ｃ）のＩ−Ｉ線に沿う拡大断面図である。
【００３２】
【図１６】同図（ａ）は本発明の第４の実施形態を示すリング状端材の平面図、同図（ｂ）は前記図（ａ）のＪ−Ｊ線に沿う断面図である。
【図１７】同図（ａ）は本発明の第４の実施形態を示す円板状端材の平面図、同図（ｂ）は前記図（ａ）のＫ−Ｋ線に沿う断面図である。
【発明を実施するための形態】
【００３３】
以下、本発明を半導体や液晶のデバイスを製造するプラズマ処理装置内部の構成部品である、石英ガラス部材の再生に適用した図示の実施形態について説明すると、図１乃至図６において１は前記プラズマ処理装置内部に相当時間使用されて消耗・劣化した再生対象である座ぐり型の石英ガラス部材で、プラズマ環境に曝される反応面１ａと反対側に、大径の座ぐり２が形成され、その中央に通孔３が形成されている。      
【００３４】
前記実施形態の石英ガラス部材１は、消耗劣化部４の消耗状況が激しく、使用が不可能で当該部を廃棄処分し、代わりに新規な石英材料を溶着して一体化し、消耗劣化部４を修復して再生するものを用いている。
なお、本発明は、前記座ぐり型の石英ガラス部材１の他に、後述のようにリング型（図１６）や円板型（図１７）の石英ガラス部材にも適用可能である。
【００３５】
前記反応面１ａの略全域はプラズマ環境に曝されて消耗かつ劣化し、その消耗劣化部４と通孔３の内面にデポ５が残置している。
前記デポ５は、例えば酸化シリコン膜のプラズマエッチング処理装置の場合、フッ素を含む有機物等から成っている。
【００３６】
なお、石英ガラス部材１が長時間プラズマ環境に曝されると、ソラリゼ−ション（Ｓｏ−ｌａｒｉｚａｔｉｏｎ）により、母材が薄紫色に着色してしまう場合があり、この着色も後述の高温加熱洗浄によって同時に除去する。
【００３７】
前記ソラリゼ−ションは、石英ガラス母材に極微量に含有されている金属不純物に起因する着色現象で、表面付着物ではなく、通常の薬液洗浄で消失させることはできない。
そこで、発明者は石英ガラス母材を所定温度以上に加熱保持することによって、前記着色を消失することを実験で確認している。
【００３８】
図中、６は石英ガラス部材１の一側周面に形成したテ−パ面、Ｌは消耗劣化部４の外側に設けた切断線で、該切断線Ｌに沿って石英ガラス部材１を切断し、切断した消耗劣化部４を含む石英ガラス部材１の内側部分を廃棄し、消耗劣化部４を含まない外側部分を再利用する。
【００３９】
前記石英ガラス部材１の再生工程は図２のようで、先ず再生を要請された石英ガラス部材１の受入時に受入検査を行い、デポ５や汚損、消耗劣化、ソラリゼ−ションによる着色の有無等を目視検査して、再生の可否を判断する。
【００４０】
前記受入検査後、非破壊検査装置（図示略）を使用し、該装置から蛍光作用を奏する、例えば波長が２００〜４００ｎｍの紫外線（ＵＶ）を石英ガラス部材１に照射し、石英ガラス部材１とデポ５との蛍光の差から、白色光等の可視光では確認できない汚染範囲を検査する。
【００４１】
すなわち、前記紫外線照射では、波長が２５４ｎｍの紫外線を照射すると、天然石英は青く蛍光し、波長が３６５ｎｍの紫外線を照射すると、デポ５の主成分である有機物は黄、赤、緑等に蛍光するため、これらの発色を目視検査することによって、デポ５の有無を精密かつ合理的に判断し得る。
【００４２】
そして、前記確認後、例えばデポないし汚染劣化状況が重度の場合は、第一次洗浄および第二次洗浄の順に移送して洗浄し、デポないし汚染劣化状況が軽度の場合は、第一次洗浄または第二次洗浄のみに移送して洗浄する。
【００４３】
実施形態では、前記第一次洗浄としてドライアイスブラスト洗浄を採用し、第二次洗浄として高温加熱洗浄を採用している。
このうち、ドライアイスブラスト洗浄は、清浄な洗浄チャンバ（図示略）に石英ガラス部材１を収容し、ブラスト装置（図示略）を介し、マイナス７０℃以下の高純度のドライアイスを、圧縮された清浄空気または窒素と一緒に石英ガラス部材１に噴射する。
この実施形態では、上記ドライアイスの噴射圧力を０．２〜０．５ＭＰａに設定している。
【００４４】
そして、前記石英ガラス部材１の表面を冷却し、熱収縮によるデポ５の剥離を促して、ドライアイスが気化した際にデポ５を剥離させ、石英ガラス部材１にダメ−ジを与えることなく、デポ５を除去する。
【００４５】
前記高温加熱洗浄は、第一次洗浄後または第一次洗浄を省略した石英ガラス部材１を高温加熱洗浄炉（図示略）に収容し、該高温加熱洗浄炉を大気若しくは真空または不活性ガス雰囲気の下で約７００℃〜１０５０℃に加熱し、微細なデポ５や汚れを昇華または灰化するとともに、ソラリゼ−ションによる石英ガラス部材１の薄紫色の着色を同時に除去する。
【００４６】
前記ソラリゼ−ションは、石英ガラス母材に極微量に含有されている金属不純物に起因する着色現象で、表面付着物ではないから、通常の薬液洗浄で消失させることはできない
発明者は前記着色の除去に関し、石英ガラス母材を少なくとも６００℃以上に加熱保持することによって、消失することを実験で確認している。
【００４７】
したがって、石英ガラス部材１の表面にデポ５が残留し、かつソラリゼ−ションによって着色しているものを加熱洗浄する場合、着色が消失する温度、つまり６００℃＋αの７００℃以上に加熱し、両者を除去するように合理的に設定している。
【００４８】
この場合、デポ５を成す有機物はおよそ４００℃以上で酸化し、ソラリゼ−ションはおよそ７００℃以上で除去されるから、前記高温加熱洗浄炉の加熱温度の下限を７００℃とし、石英の歪点は１１００℃近辺であるから、母材の熱変形を抑えるために、前記高温加熱洗浄炉の加熱温度の上限を１０５０℃に設定している。
【００４９】
一方、前記高温加熱洗浄炉は、冷却後、デポ５と石英ガラス部材１の熱膨張係数の相違によって、デポ５を剥離する。
この場合、前述のようないわゆる乾式洗浄の他に、酸、アルカリ、有機溶剤等の薬液に石英ガラス部材１を浸漬する湿式洗浄を採用し、更には前述の乾式および湿式洗浄を組合わせて洗浄することも可能である。
【００５０】
こうして、デポ５やソラリゼ−ションによる着色を除去した石英ガラス部材１に対し、中間検査を行い、寸法や外観を目視検査するとともに、前述の非破壊検査装置（図示略）を使用し、波長が２００〜４００ｎｍの紫外線（ＵＶ）を石英ガラス部材１に照射し、石英ガラス部材１とデポ５との蛍光色の差から、デポ５の残留の有無と洗浄の合否を、可視光では確認できない汚染範囲に亘って精密かつ合理的に目視検査する。
【００５１】
そして、デポ５の残留が所定量以下である場合に再生加工可能と判断し、再生可能な石英ガラス部材１を厳選することで、品質の維持向上と生産性の向上、および再生加工の合理化を図る。
【００５２】
この場合、前記受入検査または中間検査の結果、消耗劣化部４の消耗状況が軽微で、後述する再生加工を特に要しない石英ガラス部材１については、前記一連の洗浄によってデポ５および／またはソラリゼ−ションによる着色の除去によって、消耗劣化部４が修復再生され、この後必要に応じて適宜機械加工を施こすことで、再生処理を終了する。
【００５３】
一方、前記受入検査または中間検査の結果、前記石英ガラス部材１の消耗劣化部４の修復・再生を要するものについては、後述の再生加工を行う。
前記再生加工は、石英ガラス部材１の形状寸法、消耗劣化部４の消耗状況、再生加工の作業条件、再生加工時間、再生コスト等に基いて、種々の再生加工方法が採られる。
【００５４】
このうち、実施形態の石英ガラス部材１は、前述のように消耗劣化部４の消耗状況が激しいため、消耗劣化部４の使用が不可能で当該部を廃棄処分し、代わりに新規な石英材料を溶着して一体化し、消耗劣化部４を修復して再生する再生加工方法を採用している。
【００５５】
前記再生加工の概要は、消耗劣化部分と非消耗劣化部分を分離した後、消耗劣化部分を新規材料に置き換え、非消耗劣化部分と新規材料を火炎処理して溶着し、一体化することで行う。この状況は図３のようである。
【００５６】
前記再生加工は、先ず石英ガラス部材１を適宜手段で切断線Ｌに沿って切断し、消耗劣化部４を含む切断線Ｌより内側の劣化部分を廃棄し、切断線Ｌより外側の非消耗劣化部分を使用する。実施形態の外リング７は、外径が４００ｍｍ、内径が約３５０ｍｍに形成されている。
【００５７】
この後、前記外リング７を適宜手段によって複数に分割切断する。
この場合の分割数は、この後の火炎処理や作業条件および外リング７の大きさによって決定され、実施形態のような形状寸法のものは、図示のように等分に４分割し、実施形態より小形のものは２〜３に分割し、大形のものは４分割以上の数に分割する。
図中、７ａは外リング７を分割した外リングピ−スである。
【００５８】
一方、前記廃棄処分される消耗劣化部４の代わりに、新規な石英ガラス製の内リング８を用意し、該内リング８を外リング７と同数の複数に分割切断する。
前記内リング８は、切断線Ｌの径と略同径で、加工代を考慮した板厚の板材からなり、その中央に通孔３より小径の穴を形成する。
【００５９】
この場合、内リング８は前述のように、新規な石英ガラス材を使用しても良いが、新規に石英ガラス材を製造する過程で、リング状、円板状または板状の端材、またはそれらを分割した端材が発生するため、それらを内リング８または後述の内リングピ−スに用いることにより、合理的な再生と再生コストの低減を図れる。したがって、前記端材は新規材料と同様な純度を有すれば良く、その作製の時期を問わない。
【００６０】
前記内リング８の分割数は前記外リング７と同数で、内リング８を等分に４分割して内リングピ−ス８ａを形成する。
この後、前記内外リングピ−ス７ａ，８ａの接合ないし溶着部端面を、適宜手段によってテ−パ面状に面取り加工する。
【００６１】
図中、７ｂは外リングピ−ス７ａの両端部に形成したテ−パ状の面取部、７ｃは外リングピ−ス７ａの内面に形成したテ−パ状の面取部、８ｂは内リングピ−ス８ａの両端部に形成したテ−パ状の面取部、８ｃは内リングピ−ス７ａの内面に形成したテ−パ状の面取部である。この状況は図３（ｆ）のようである。
【００６２】
この後、前記内外リングピ−ス７ａ，８ａをフッ酸洗浄および純水洗浄し、これらを焼き上げた後、アニ−ルして内部の歪を除去する。
前記焼き上げは、酸水素バ−ナ（図示略）を使用し、そのノズル出口に火炎を形成し、この火炎を前記内外リングピ−ス７ａ，８ａに当てて約２０００℃に加熱し、それらの表面のマイクロクラックを溶融して平滑に形成し、その機械的強度を強化した後、これらを電気炉に搬入してアニ−ルし、内部の歪を除去する。
【００６３】
そして、内外リングピ−ス７ａ，８ａの一組を内外位置に配置し、その相対する面取部７ｃ，８ｃと、内リングピ−ス７ａの内面と面取部８ｃとの略Ｖ字溝状の溶接スペ−スに、石英棒（図示略）を溶融して溶着する。この状況は図３（ｇ）のようで、内外リングピ−ス７ａ，８ａを略扇状に形成する。
【００６４】
前記溶着は酸水素バ−ナ（図示略）を使用し、そのノズル出口に約２０００℃の火炎を形成し、この火炎を石英棒に当てて溶融し、溶融した石英を溶接スペ−スに充填して行なう。図中、９は溶融した石英が固化した溶着ビ−ドである。
【００６５】
この後、他の組の内外リングピ−ス７ａ，８ａも同様に溶着し、４組の内外リングピ−ス７ａ，８ａを溶着する。こうして前記４組の内外リングピ−ス７ａ，８ａを溶着後、これらを電気炉に搬入してアニ−ルし、歪を除去した後、フッ酸洗浄と純水洗浄を順に行なう。
【００６６】
次に、前記溶着した４組の内外リングピ−ス７ａ，８ａの端面をリング状に配置し、その相対する面取部７ｂ，７ｂと、８ｂ，８ｂとで形成する略Ｖ字溝状の溶接スペ−スに、前述同様に石英棒を溶融して溶着する。図中、１０は内外リングピ−ス７ａ，８ａの端面を溶着した溶着ビ−ドで、前記溶着ビ−ド９よりも幅広で盛り高に溶着している。
この状況は図３（ｈ）のようで、４組の内外リングピ−ス７ａ，８ａを接続してリング状に形成し、再生原型リングを完成する。
【００６７】
この後、前記再生原型リングを電気炉に搬入してアニ−ルし、歪を除去して火炎処理加工を中心とした加工を終了し、所期の形状寸法および表面粗度に仕上げる機械加工に移行する。
【００６８】
前記機械加工は、研削盤、マシニングセンタ、旋盤、サンドブラスト機等を駆使し、再生原型リングの厚みや内外径、テ−パ面を研削加工し、所定の形状寸法と表面粗度に仕上げ、再生原型リングの機械加工を終了する。
この後、前記再生リングを洗浄し、最終検査で外観および寸法検査を検査し、最終精密洗浄して一連の再生が終了する。
【００６９】
このように前記再生加工は、石英ガラス部材１の消耗劣化部分と非消耗劣化部分を分離し、消耗劣化部分を端材を含む新規材料に置き換え、非消耗劣化部分と新規材料とを火炎処理して溶着して再生加工する際、非消耗劣化部分と新規材料とを分割し、その分割片の一組を溶着してアニ−ルし、その複数組みを環状に配置して溶着し、一体化して再生原型リングを作製している。
【００７０】
したがって、非分割の非消耗劣化部分と、非分割の新規材料とを火炎処理して溶着する方法に比べ、非消耗劣化部分と新規材料における熱応力とその歪を低減し、溶着時または再生品の使用時におけるクラックや割れを防止して、再生ないし火炎処理の容易化と生産性の向上を図れる。
【００７１】
また、前記再生加工は、新規材料にリング状端材または円板状の端材、更にはその分割片の端材を使用することによって、種々の端材の合理的な利用を促し、石英ガラス部材１の歩留りを向上し、再生コストの低減と生産性の向上を図れる。
【００７２】
一方、前記再生加工は、非消耗劣化部分と新規材料とを分割して溶着し、残留する微小な内部応力や歪を分散し、内部応力や歪の成長を抑制して割れの発生を防止し、機械的強度を強化し得るから、脆性材料である石英材料の再生加工に好適である。
【００７３】
図７乃至図１７は本発明の他の実施形態を示し、前述の構成と対応する部分に同一の符号を用いている。
このうち、図７乃至図１１は本発明の第２の実施形態の要部を示し、この実施形態における石英ガラス部材１は、消耗劣化部４の消耗劣化状況が前述のように再生不可能で廃棄処分する程ではなく、当該部を修復すれば使用可能なものである。
【００７４】
このような石英ガラス部材１に対する再生工程は図７のようで、その再生加工前の受入検査、汚染確認、デポの除去法、中間検査は前述の実施形態と同様で、再生加工における火炎処理のみ相違し、その火炎処理の概要は図８のようである。
【００７５】
すなわち、前記第２の実施形態は、前述と同様な座ぐり型の石英ガラス部材１に適用し、受入検査と中間検査で厳選された石英ガラス部材１を放射方向に適宜手段で複数に分割する。
したがって、第１の実施形態のように消耗劣化部４を切断線Ｌに沿って円形に切断する作業を要しない。なお、前記石英ガラス部材１は座ぐり型に限らず、後述するリング状または円板状のものにも適用し得る。
【００７６】
前記分割の要領は前述の実施形態と同様で、分割片１ｂの接合ないし溶着部端部をテ−パ面状に面取り加工し、これらをフッ酸洗浄および純水洗浄した後、これらを焼き上げ、更にアニ−ルして内部の歪を除去する。前記焼き上げは、前述した実施形態と同様に行い、分割片１ｂの機械的強度を強化する。
【００７７】
次に、前記アニ−ルした分割片１ｂの消耗劣化部４を肉盛する。
前記肉盛は、酸水素バ−ナ（図示略）を使用し、そのノズル出口の約２０００℃の火炎を石英棒に当てて溶融し、溶融した石英ガラスを消耗劣化部４上に充填して盛り上げるとともに、消耗した通孔３の内面にも肉盛する。この状況は図８（ｄ）および図９のようである。
【００７８】
実施形態の肉盛部１１は、溶融した石英を放射方向にビ−ド状に形成し、他の分割片１ｂも同様に肉盛し、４個の分割片１ｂを略同厚に肉盛りし、かつ通孔３の内面にも肉盛部１１を形成したところで、これらを電気炉に搬入してアニ−ルし、歪を除去してフッ酸洗浄し純水洗浄する。
【００７９】
この後、前記肉盛りした４個の分割片１ｂをリング状に配置し、その相対する面取部１ｃ，１ｄで形成する略Ｖ字溝状の溶接スペ−スに、前述同様に石英を溶融して溶着する。  この状況は図８（ｅ）のようで、４個の分割片１ｂを溶着してリング状に形成し、再生原型リングを完成する。
【００８０】
このように前記第２の実施形態の再生加工は、石英ガラス部材１の消耗劣化部分と非消耗劣化部分を分離することなく、また消耗劣化部分を新規材料に置き換えることなく、石英ガラス部材１を分割し、その分割片１ｂの消耗劣化部分を火炎処理して直接肉盛りし、再生する。
【００８１】
したがって、第１の実施形態のような消耗劣化部４に沿った分断作業と、新規材料である内リング８の調達、および内外リング７，８の分割作業、並びに内外リングピ−ス７ａ，８ａの面取り作業と、それらの溶着作業を省略し、これを容易かつ合理的に行なえ、生産性の向上を図れる。
【００８２】
また、前記第２の実施形態の再生加工は、分割片１ｂの消耗劣化部分を火炎処理して直接肉盛りするから、従来のように消耗部を研削して除去し、その反対面を肉盛りする従来の煩雑な方法に比べ、研削の手間を削減し、肉盛りを容易かつ速やかに行なえる。
【００８３】
更に、前記肉盛りを石英ガラス部材の一側面全域に肉盛りする方法に比べ、各分割片１ｂを肉盛りすることによって、熱応力とその歪の集中を抑制し、溶着時におけるクラックや割れを防止して、再生ないし火炎処理の容易化と生産性の向上を図れる。
【００８４】
また、前記再生加工は、非消耗劣化部分を分割して溶着しているから、残留する微小な内部応力や歪が分散し、その低減を図れるとともに、内部応力や歪の成長を抑制して割れの発生を防止し、機械的強度を強化し得る。したがって、脆性材料である石英ガラス部材１の再生加工に好適である。
【００８５】
図１２乃至図１５は前記第３の実施形態の要部を示し、この実施形態は前述した第２の実施形態の応用形態に相当する。
この実施形態は、前述と同様な座ぐり型の石英ガラス部材１に適用し、受入検査で厳選された石英ガラス部材１を複数に分割することなく、したがって分割片の面取りや焼き上げ、それらの溶着を要することなく、消耗劣化部４を直接肉盛し、かつ通孔３の内面に肉盛する。
前記肉盛は第２の実施形態と同様に行い、肉盛毎のアニ−ルを要することなく、再生原型リングを完成する。
【００８６】
したがって、前記第３の実施形態の再生加工は、石英ガラス部材１を分割することなく、受入検査で厳選した石英ガラス部材１を速やかに肉盛りし得るから、容易かつ合理的に再生でき、生産性の向上を図れる。
【００８７】
図１６および図１７は本発明の第４の実施形態の要部を示し、この実施形態は再生対象である石英ガラス部材１を、座ぐり型の石英ガラス部材の代わりに、図１６はリング形の石英ガラス部材１に適用し、図１７では円板形の石英ガラス部材１に適用しており、その具体的な再生方法は前述の実施形態と同様である。
【産業上の利用可能性】
【００８８】
このように本発明の石英ガラス部材の再生方法は、例えば半導体製造工程に使用されて消耗劣化した石英ガラス部材に対し、洗浄前にデポや、消耗・劣化状態を精密にチェックして汚染状態に応じた洗浄方法を決定し、母材へのダメ−ジを極力抑えて洗浄した後、デポの残留を精密にチェックして再生加工前の石英ガラス部材を厳選し、合理的な再生を行なうとともに、脆性材料である石英ガラス部材の機械的強度を強化し、再生加工における火炎処理の熱応力と歪による破損を防止するとともに、石英ガラス部材の歩留まりの向上と有効利用を図って生産性を向上し、品質の安定化と再生の合理化を図れる。
【符号の説明】
【００８９】
１              石英ガラス部材
１ｂ            分割片
４              消耗劣化部
５              デポ              
７              非消耗劣化部（外リング）
７ａ            外リングピ−ス（分割片）
８              新規材料（端材）
８ａ            内リングピ−ス（分割片）
１１            肉盛部
【図１】
0005618505.tif 000002
【図２】
0005618505.tif 000003
【図３】
0005618505.tif 000004
【図４】
0005618505.tif 000005
【図５】
0005618505.tif 000006
【図６】
0005618505.tif 000007
【図７】
0005618505.tif 000008
【図８】
0005618505.tif 000009
【図９】
0005618505.tif 000010
【図１０】
0005618505.tif 000011
【図１１】
0005618505.tif 000012
【図１２】
0005618505.tif 000013
【図１３】
0005618505.tif 000014
【図１４】
0005618505.tif 000015
【図１５】
0005618505.tif 000016
【図１６】
0005618505.tif 000017
【図１７】
0005618505.tif 000018